【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
式２：
【数１】
2014525829.tif 000001
を有する複合材料であって、
（ａ）式中、ｙは、
式１：
【数２】
2014525829.tif 000002
の合金の全重量パーセント（重量％）を表し、
（ｉ）
【数３】
2014525829.tif 000003
は、前記合金の公称組成を表し；
（ｉｉ）
【数４】
2014525829.tif 000004
は、ＶＩＩＩ族元素又はＩｂ族元素の１つの元素を含む第１の金属を表し；
（ｉｉｉ）
【数５】
2014525829.tif 000005
は、ＶＩＩＩ族元素又はＩｂ族元素の１つの元素を含む第２の金属を表し；
（ｉｖ）
【数６】
2014525829.tif 000006
は、ＶＩＩＩ族元素又はＩｂ族元素の１つの元素を含む第３の金属を表し；
（ｖ）
【数７】
2014525829.tif 000007
は、
【数８】
2014525829.tif 000008
よりも貴であり；
（ｖｉ）
【数９】
2014525829.tif 000009
は、
【数１０】
2014525829.tif 000010
よりも貴である、
【数１１】
2014525829.tif 000011
よりも卑である、および
【数１２】
2014525829.tif 000012
と同程度に貴である、のいずれか１つであり；
（ｖｉｉ）前記合金中の前記より貴な元素
【数１３】
2014525829.tif 000013
および、より貴な元素
【数１４】
2014525829.tif 000014
の全原子パーセントは、１０〜５０（ｘまたは［ｘ＋（１−ｘ−ａ）］または（１−ａ）＝０．１〜０．５）であり；
（ｖｉｉｉ）前記より貴な元素
【数１５】
2014525829.tif 000015
および元素
【数１６】
2014525829.tif 000016
は、酸素還元反応（ＯＲＲ）の電極触媒プロセスにおける素反応ステップの反応速度の低い活性化エネルギーが得られるように構成され；
（ｂ）Ｃは、導電性マトリックスおよび部分導電性マトリックスの１つを含む、複合材料。
【請求項２】
導電性マトリックスおよび部分導電性マトリックスおよびナノ粒子を含む複合材料の製造方法であって：
（α）あらかじめ選択された量の：
（ｉ）１種類以上のＭ（ＩＩ）系塩；
（ｉｉ）１種類以上の導電性マトリックス源および１種類以上の部分導電性マトリックス源；
（ｉｉｉ）１種類以上の高分子電解質；
（ｉｖ）１種類以上の界面活性剤；
からゲルを形成するステップと、
（β）ステップ（α）の前記ゲルを還元性雰囲気および不活性雰囲気のうちの少なくとも一方で熱分解させて、導電性マトリックスまたは部分導電性マトリックスとナノ粒子とを含む複合材料を形成するステップと；
（γ）ステップ（β）の前記複合材料を複合材料粒子にするステップと；
（δ）ステップ（γ）の前記複合材料粒子に対して１つ以上の金属化を行うステップと；
（ε）ステップ（δ）の前記複合材料粒子を還元性雰囲気中および不活性雰囲気中のうちの少なくとも一方で焼入れまたは焼戻しを行うステップと、を含む、方法。
【請求項３】
式２：
【数１７】
2014525829.tif 000017
を有する複合材料の製造方法であって、
（ａ）式中、ｙは、
式１：
【数１８】
2014525829.tif 000018
の合金の全重量パーセント（重量％）を表し、
（ｉ）
【数１９】
2014525829.tif 000019
は、前記合金の公称組成を表し；
（ｉｉ）
【数２０】
2014525829.tif 000020
は、ＶＩＩＩ族元素又はＩｂ族元素の１つの元素を含む第１の金属を表し；
（ｉｉｉ）
【数２１】
2014525829.tif 000021
は、ＶＩＩＩ族元素又はＩｂ族元素の１つの元素を含む第２の金属を表し；
（ｉｖ）
【数２２】
2014525829.tif 000022
は、ＶＩＩＩ族元素又はＩｂ族元素の１つの元素を含む第３の金属を表し；
（ｖ）
【数２３】
2014525829.tif 000023
は、
【数２４】
2014525829.tif 000024
よりも貴であり；
（ｖｉ）
【数２５】
2014525829.tif 000025
は、
【数２６】
2014525829.tif 000026
よりも貴である、
【数２７】
2014525829.tif 000027
よりも卑である、および
【数２８】
2014525829.tif 000028
と同程度に貴である、のいずれか１つであり；
（ｖｉｉ）前記合金中の前記より貴な元素
【数２９】
2014525829.tif 000029
および、より貴な元素
【数３０】
2014525829.tif 000030
の全原子パーセントは、１０〜５０（ｘまたは［ｘ＋（１−ｘ−ａ）］または（１−ａ）＝０．１〜０．５）であり；
（ｖｉｉｉ）前記より貴な元素
【数３１】
2014525829.tif 000031
および元素
【数３２】
2014525829.tif 000032
は、より貴な元素
【数３３】
2014525829.tif 000033
によって酸素還元反応（ＯＲＲ）の電極触媒プロセスにおける素反応ステップの反応速度の低い活性化エネルギーが得られるように構成され；
（ｂ）Ｃは、導電性マトリックスおよび部分導電性マトリックスの１つを含み：前記方法は、
（α）あらかじめ選択された量の：
（ｉ）１種類以上のＭ（ＩＩ）系塩；
（ｉｉ）１種類以上の導電性マトリックス源および１種類以上の部分導電性マトリックス源；
（ｉｉｉ）１種類以上の高分子電解質；
（ｉｖ）１種類以上の界面活性剤；
からゲルを形成するステップと、
（β）ステップ（α）の前記ゲルを還元性雰囲気および不活性雰囲気のうちの少なくとも一方で熱分解させて、導電性マトリックスまたは部分導電性マトリックスとナノ粒子とを含む複合材料を形成するステップと；
（γ）ステップ（β）の前記複合材料を複合材料粒子にするステップと；
（δ）ステップ（γ）の前記複合材料粒子に対して１つ以上の金属化を行うステップと；
（ε）ステップ（δ）の前記複合材料粒子を還元性雰囲気中および不活性雰囲気中のうちの少なくとも一方で焼入れまたは焼戻しを行うステップと、を含む、方法。
【請求項４】
より貴な元素
【数３４】
2014525829.tif 000034
および元素
【数３５】
2014525829.tif 000035
の構成によって、前記貴な元素
【数３６】
2014525829.tif 000036
が、前記酸素還元反応（ＯＲＲ）の電極触媒プロセスにおける素反応ステップの反応速度の低い活性化エネルギーが得られるｄバンド電子構造を有する、請求項１に記載の複合材料。
【請求項５】
前記合金が、酸性媒体中での脱合金化に対して抵抗性を示す、請求項１または４に記載の複合材料。
【請求項６】
式１：
【数３７】
2014525829.tif 000037
のナノ粒子または合金の全重量パーセント（重量％）ｙが、前記複合材料の５０重量％未満である、請求項１、４および５のいずれか一項に記載の複合材料。
【請求項７】
（Ａ）ａ＝０であり；
（Ｂ）式１の合金が、式１’：
【数３８】
2014525829.tif 000038
を含み；
（Ｃ）
【数３９】
2014525829.tif 000039
がＶＩＩＩ族元素又はＩｂ族元素の１つの元素を含む第１の金属を表し；
（Ｄ）
【数４０】
2014525829.tif 000040
が、ＶＩＩＩ族元素又はＩｂ族元素の１つの元素を含む第２の金属を表し；
（Ｅ）
【数４１】
2014525829.tif 000041
は、
【数４２】
2014525829.tif 000042
よりも貴であり；
（Ｆ）前記合金中の前記より貴な元素
【数４３】
2014525829.tif 000043
の全原子パーセントが、１０〜３０（ｘ＝０．１〜０．３）である、請求項１および４〜６のいずれか一項に記載の複合材料。
【請求項８】
（Ａ）
【数４４】
2014525829.tif 000044
が白金（Ｐｔ）を含み；
（Ｂ）
【数４５】
2014525829.tif 000045
が銅（Ｃｕ）を含み；
（Ｃ）前記合金中の白金（Ｐｔ）の全原子パーセントが、１０〜３０（ｘ＝０．１〜０．３）であり；
（Ｄ）前記複合材料がナノ粒子を含み；
（Ｅ）前記ナノ粒子の表面における前記合金の構造が、
【数４６】
2014525829.tif 000046
空間群の構造を有する非構造化部分を含み；かつ
（Ｆ）Ｃが活性炭を含むか、
（Ａ）
【数４７】
2014525829.tif 000047
が白金（Ｐｔ）を含み；
（Ｂ）
【数４８】
2014525829.tif 000048
が銅（Ｃｕ）を含み；
（Ｃ）前記合金中の白金（Ｐｔ）の全原子パーセントが、１０〜３０（ｘ＝０．１〜０．３）であり；
（Ｄ）前記複合材料がナノ粒子を含み；
（Ｅ）前記ナノ粒子の表面における前記合金の構造が、
【数４９】
2014525829.tif 000049
空間群の構造を有する構造化部分を含み；かつ
（Ｆ）Ｃが活性炭を含むか、
（Ａ）
【数５０】
2014525829.tif 000050
が白金（Ｐｔ）を含み；
（Ｂ）
【数５１】
2014525829.tif 000051
がパラジウム（Ｐｄ）を含み；
（Ｃ）前記合金中の白金（Ｐｔ）の全原子パーセントが、１０〜３０（ｘ＝０．１〜０．３）であり；
（Ｄ）前記複合材料がナノ粒子を含み；
（Ｅ）前記ナノ粒子の表面における前記合金の構造が、
【数５２】
2014525829.tif 000052
空間群の構造を有する非構造化部分を含み；かつ
（Ｆ）Ｃが活性炭を含むか、
（Ａ）
【数５３】
2014525829.tif 000053
が白金（Ｐｔ）を含み；
（Ｂ）
【数５４】
2014525829.tif 000054
がルテニウム（Ｒｕ）を含み；
（Ｃ）前記合金中の白金（Ｐｔ）の全原子パーセントが、１０〜３０（ｘ＝０．１〜０．３）であり；
（Ｄ）前記複合材料がナノ粒子を含み；
（Ｅ）前記ナノ粒子の表面における前記合金の構造が、
【数５５】
2014525829.tif 000055
空間群の構造を有する非構造化部分を含み；かつ
（Ｆ）Ｃが活性炭を含むか、
（Ａ）
【数５６】
2014525829.tif 000056
が白金（Ｐｔ）を含み；
（Ｂ）
【数５７】
2014525829.tif 000057
が銅（Ｃｕ）を含み：
（Ｃ）
【数５８】
2014525829.tif 000058
がニッケル（Ｎｉ）を含み；
（Ｄ）前記合金中の白金（Ｐｔ）の全原子パーセントが、１０〜５０（ｘ＝０．１〜０．５）であり；
（Ｆ）前記複合材料がナノ粒子を含み；
（Ｆ）前記ナノ粒子の表面における前記合金の構造が、
【数５９】
2014525829.tif 000059
空間群の構造を有する非構造化部分を含み；かつ
（Ｇ）Ｃが活性炭を含むか、
（Ａ）
【数６０】
2014525829.tif 000060
が白金（Ｐｔ）を含み；
（Ｂ）
【数６１】
2014525829.tif 000061
が銅（Ｃｕ）を含み；
（Ｃ）
【数６２】
2014525829.tif 000062
がニッケル（Ｎｉ）を含み；
（Ｄ）前記合金中の白金（Ｐｔ）の全原子パーセントが、１０〜５０（ｘ＝０．１〜０．５）であり；
（Ｆ）前記複合材料がナノ粒子を含み；
（Ｆ）前記ナノ粒子の表面における前記合金の構造が、
【数６３】
2014525829.tif 000063
空間群の構造を有する構造化部分を含み；かつ
（Ｇ）Ｃが活性炭を含むか、
（Ａ）
【数６４】
2014525829.tif 000064
が白金（Ｐｔ）を含み；
（Ｂ）
【数６５】
2014525829.tif 000065
が銅（Ｃｕ）を含み；
（Ｃ）
【数６６】
2014525829.tif 000066
がパラジウム（Ｐｄ）を含み；
（Ｄ）前記合金中の白金（Ｐｔ）およびパラジウム（Ｐｄ）の全原子パーセントが、１０〜５０（（１−ａ）＝０．１〜０．５）であり；
（Ｆ）前記複合材料がナノ粒子を含み；
（Ｆ）前記ナノ粒子の表面における前記合金の構造が、
【数６７】
2014525829.tif 000067
空間群の構造を有する非構造化部分を含み；かつ
（Ｇ）Ｃが活性炭を含むか、
（Ａ）
【数６８】
2014525829.tif 000068
が白金（Ｐｔ）を含み
（Ｂ）
【数６９】
2014525829.tif 000069
が銅（Ｃｕ）を含み；
（Ｃ）
【数７０】
2014525829.tif 000070
がパラジウム（Ｐｄ）を含み；
（Ｄ）前記合金中の白金（Ｐｔ）およびパラジウム（Ｐｄ）の全原子パーセントが、１０〜５０（（１−ａ）＝０．１〜０．５）であり；
（Ｆ）前記複合材料がナノ粒子を含み；
（Ｆ）前記ナノ粒子の表面における前記合金の構造が、
【数７１】
2014525829.tif 000071
空間群の構造を有する構造化部分を含み；かつ
（Ｇ）Ｃが活性炭を含むか、
（Ａ）
【数７２】
2014525829.tif 000072
が白金（Ｐｔ）を含み；
（Ｂ）
【数７３】
2014525829.tif 000073
が銅（Ｃｕ）を含み；
（Ｃ）
【数７４】
2014525829.tif 000074
がルテニウム（Ｒｕ）を含み；
（Ｄ）前記合金中の白金（Ｐｔ）およびルテニウム（Ｒｕ）の全原子パーセントが、１０〜５０（（１−ａ）＝０．１〜０．５）であり；
（Ｆ）前記複合材料がナノ粒子を含み；
（Ｆ）前記ナノ粒子の表面における前記合金の構造が、
【数７５】
2014525829.tif 000075
空間群の構造を有する非構造化部分を含み；かつ
（Ｇ）Ｃが活性炭を含むむか、或いは、
（Ａ）
【数７６】
2014525829.tif 000076
が白金（Ｐｔ）を含み；
（Ｂ）
【数７７】
2014525829.tif 000077
が銅（Ｃｕ）を含み；
（Ｃ）
【数７８】
2014525829.tif 000078
がルテニウム（Ｒｕ）を含み；
（Ｄ）前記合金中の白金（Ｐｔ）およびルテニウム（Ｒｕ）の全原子パーセントが、１０〜５０（（１−ａ）＝０．１〜０．５）であり；
（Ｆ）前記複合材料がナノ粒子を含み；
（Ｆ）前記ナノ粒子の表面における前記合金の構造が、
【数７９】
2014525829.tif 000079
空間群の構造を有する構造化部分を含み；かつ
（Ｇ）Ｃが活性炭を含む、請求項１および４〜６のいずれか一項に記載の複合材料。
【請求項９】
（Ａ）
【数８０】
2014525829.tif 000080
が白金（Ｐｔ）を含み；
（Ｂ）
【数８１】
2014525829.tif 000081
が銅（Ｃｕ）を含み；
（Ｃ）前記合金中の白金（Ｐｔ）の全原子パーセントが、１０〜５０（ｘ＝０．１〜０．３）であり；
（Ｄ）前記複合材料がナノ粒子を含み；
（Ｅ）前記ナノ粒子の表面における前記合金の構造が、
【数８２】
2014525829.tif 000082
空間群の構造を有する非構造化部分、および
【数８３】
2014525829.tif 000083
空間群の構造を有する構造化部分を含み；かつ
（Ｆ）Ｃが活性炭を含むか、または
（Ａ）
【数８４】
2014525829.tif 000084
が白金（Ｐｔ）を含み；
（Ｂ）
【数８５】
2014525829.tif 000085
が銅（Ｃｕ）を含み；
（Ｃ）
【数８６】
2014525829.tif 000086
がパラジウム（Ｐｄ）を含み；
（Ｄ）前記合金中の白金（Ｐｔ）およびパラジウム（Ｐｄ）の全原子パーセントが、１０〜５０（（１−ａ）＝０．１〜０．５）であり；
（Ｆ）前記複合材料がナノ粒子を含み；
（Ｆ）前記ナノ粒子の表面における前記合金の構造が、
【数８７】
2014525829.tif 000087
空間群の構造を有する非構造化部分、および
【数８８】
2014525829.tif 000088
空間群の構造を有する構造化部分を含み；かつ
（Ｇ）Ｃが活性炭を含む、請求項１および４〜６のいずれか一項に記載の複合材料。
【請求項１０】
より貴な元素
【数８９】
2014525829.tif 000089
および元素
【数９０】
2014525829.tif 000090
の構成によって、前記貴な元素
【数９１】
2014525829.tif 000091
が、前記酸素還元反応（ＯＲＲ）の電極触媒プロセスにおける素反応ステップの反応速度の低い活性化エネルギーが得られるｄバンド電子構造を有する、請求項３に記載の方法。
【請求項１１】
前記ナノ粒子または合金が、酸性媒体中での脱合金化に対して抵抗性を示す、請求項２，３及び１０のいずれか一項に記載の方法。
【請求項１２】
式１：
【数９２】
2014525829.tif 000092
のナノ粒子または合金の全重量パーセント（重量％）ｙが、前記複合材料の５０重量％未満である、請求項３、１０及び１１のいずれか一項に記載の方法。
【請求項１３】
（Ａ）ａ＝０であり；
（Ｂ）前記ナノ粒子の合金または式１の合金が、式１’：
【数９３】
2014525829.tif 000093
を含み；
（Ｃ）
【数９４】
2014525829.tif 000094
がＶＩＩＩ族元素又はＩｂ族元素の１つの元素を含む第１の金属を表し；
（Ｄ）
【数９５】
2014525829.tif 000095
が、ＶＩＩＩ族元素又はＩｂ族元素の１つの元素を含む第２の金属を表し；
（Ｅ）
【数９６】
2014525829.tif 000096
は、
【数９７】
2014525829.tif 000097
よりも貴であり；
（Ｆ）前記合金中の前記より貴な元素
【数９８】
2014525829.tif 000098
の全原子パーセントが、１０〜３０（ｘ＝０．１〜０．３）である、請求項３および１０〜１２のいずれか一項に記載の方法。
【請求項１４】
（Ａ）
【数９９】
2014525829.tif 000099
が白金（Ｐｔ）を含み；
（Ｂ）
【数１００】
2014525829.tif 000100
が銅（Ｃｕ）を含み；
（Ｃ）前記合金中の白金（Ｐｔ）の全原子パーセントが、１０〜３０（ｘ＝０．１〜０．３）であり；
（Ｄ）前記複合材料がナノ粒子を含み；
（Ｅ）前記ナノ粒子の表面における前記合金の構造が、
【数１０１】
2014525829.tif 000101
空間群の構造を有する非構造化部分を含み；かつ
（Ｆ）Ｃが活性炭を含むか、
（Ａ）
【数１０２】
2014525829.tif 000102
が白金（Ｐｔ）を含み；
（Ｂ）
【数１０３】
2014525829.tif 000103
が銅（Ｃｕ）を含み；
（Ｃ）前記合金中の白金（Ｐｔ）の全原子パーセントが、１０〜３０（ｘ＝０．１〜０．３）であり；
（Ｄ）前記複合材料がナノ粒子を含み；
（Ｅ）前記ナノ粒子の表面における前記合金の構造が、
【数１０４】
2014525829.tif 000104
空間群の構造を有する構造化部分を含み；かつ
（Ｆ）Ｃが活性炭を含むか、
（Ａ）
【数１０５】
2014525829.tif 000105
が白金（Ｐｔ）を含み；
（Ｂ）
【数１０６】
2014525829.tif 000106
がパラジウム（Ｐｄ）を含み；
（Ｃ）前記合金中の白金（Ｐｔ）の全原子パーセントが、１０〜３０（ｘ＝０．１〜０．３）であり；
（Ｄ）前記複合材料がナノ粒子を含み；
（Ｅ）前記ナノ粒子の表面における前記合金の構造が、
【数１０７】
2014525829.tif 000107
空間群の構造を有する非構造化部分を含み；かつ
（Ｆ）Ｃが活性炭を含むか、
（Ａ）
【数１０８】
2014525829.tif 000108
が白金（Ｐｔ）を含み；
（Ｂ）
【数１０９】
2014525829.tif 000109
がルテニウム（Ｒｕ）を含み；
（Ｃ）前記合金中の白金（Ｐｔ）の全原子パーセントが、１０〜３０（ｘ＝０．１〜０．３）であり；
（Ｄ）前記複合材料がナノ粒子を含み；
（Ｅ）前記ナノ粒子の表面における前記合金の構造が、
【数１１０】
2014525829.tif 000110
空間群の構造を有する非構造化部分を含み；かつ
（Ｆ）Ｃが活性炭を含むか、
（Ａ）
【数１１１】
2014525829.tif 000111
が白金（Ｐｔ）を含み；
（Ｂ）
【数１１２】
2014525829.tif 000112
が銅（Ｃｕ）を含み：
（Ｃ）
【数１１３】
2014525829.tif 000113
がニッケル（Ｎｉ）を含み；
（Ｄ）前記合金中の白金（Ｐｔ）の全原子パーセントが、１０〜５０（ｘ＝０．１〜０．５）であり；
（Ｆ）前記複合材料がナノ粒子を含み；
（Ｆ）前記ナノ粒子の表面における前記合金の構造が、
【数１１４】
2014525829.tif 000114
空間群の構造を有する非構造化部分を含み；かつ
（Ｇ）Ｃが活性炭を含むか、
（Ａ）
【数１１５】
2014525829.tif 000115
が白金（Ｐｔ）を含み；
（Ｂ）
【数１１６】
2014525829.tif 000116
が銅（Ｃｕ）を含み；
（Ｃ）
【数１１７】
2014525829.tif 000117
がニッケル（Ｎｉ）を含み；
（Ｄ）前記合金中の白金（Ｐｔ）の全原子パーセントが、１０〜５０（ｘ＝０．１〜０．５）であり；
（Ｆ）前記複合材料がナノ粒子を含み；
（Ｆ）前記ナノ粒子の表面における前記合金の構造が、
【数１１８】
2014525829.tif 000118
空間群の構造を有する構造化部分を含み；かつ
（Ｇ）Ｃが活性炭を含むか、
（Ａ）
【数１１９】
2014525829.tif 000119
が白金（Ｐｔ）を含み；
（Ｂ）
【数１２０】
2014525829.tif 000120
が銅（Ｃｕ）を含み；
（Ｃ）
【数１２１】
2014525829.tif 000121
がパラジウム（Ｐｄ）を含み；
（Ｄ）前記合金中の白金（Ｐｔ）およびパラジウム（Ｐｄ）の全原子パーセントが、１０〜５０（（１−ａ）＝０．１〜０．５）であり；
（Ｆ）前記複合材料がナノ粒子を含み；
（Ｆ）前記ナノ粒子の表面における前記合金の構造が、
【数１２２】
2014525829.tif 000122
空間群の構造を有する非構造化部分を含み；かつ
（Ｇ）Ｃが活性炭を含むか、
（Ａ）
【数１２３】
2014525829.tif 000123
が白金（Ｐｔ）を含み
（Ｂ）
【数１２４】
2014525829.tif 000124
が銅（Ｃｕ）を含み；
（Ｃ）
【数１２５】
2014525829.tif 000125
がパラジウム（Ｐｄ）を含み；
（Ｄ）前記合金中の白金（Ｐｔ）およびパラジウム（Ｐｄ）の全原子パーセントが、１０〜５０（（１−ａ）＝０．１〜０．５）であり；
（Ｆ）前記複合材料がナノ粒子を含み；
（Ｆ）前記ナノ粒子の表面における前記合金の構造が、
【数１２６】
2014525829.tif 000126
空間群の構造を有する構造化部分を含み；かつ
（Ｇ）Ｃが活性炭を含むか、
（Ａ）
【数１２７】
2014525829.tif 000127
が白金（Ｐｔ）を含み；
（Ｂ）
【数１２８】
2014525829.tif 000128
が銅（Ｃｕ）を含み；
（Ｃ）
【数１２９】
2014525829.tif 000129
がルテニウム（Ｒｕ）を含み；
（Ｄ）前記合金中の白金（Ｐｔ）およびルテニウム（Ｒｕ）の全原子パーセントが、１０〜５０（（１−ａ）＝０．１〜０．５）であり；
（Ｆ）前記複合材料がナノ粒子を含み；
（Ｆ）前記ナノ粒子の表面における前記合金の構造が、
【数１３０】
2014525829.tif 000130
空間群の構造を有する非構造化部分を含み；かつ
（Ｇ）Ｃが活性炭を含むか、或いは、
（Ａ）
【数１３１】
2014525829.tif 000131
が白金（Ｐｔ）を含み；
（Ｂ）
【数１３２】
2014525829.tif 000132
が銅（Ｃｕ）を含み；
（Ｃ）
【数１３３】
2014525829.tif 000133
がルテニウム（Ｒｕ）を含み；
（Ｄ）前記合金中の白金（Ｐｔ）およびルテニウム（Ｒｕ）の全原子パーセントが、１０〜５０（（１−ａ）＝０．１〜０．５）であり；
（Ｆ）前記複合材料がナノ粒子を含み；
（Ｆ）前記ナノ粒子の表面における前記合金の構造が、
【数１３４】
2014525829.tif 000134
空間群の構造を有する構造化部分を含み；かつ
（Ｇ）Ｃが活性炭を含む、請求項３および１０〜１２のいずれか一項に記載の方法。
【請求項１５】
（Ａ）
【数１３５】
2014525829.tif 000135
が白金（Ｐｔ）を含み；
（Ｂ）
【数１３６】
2014525829.tif 000136
が銅（Ｃｕ）を含み；
（Ｃ）前記合金中の白金（Ｐｔ）の全原子パーセントが、１０〜３０（ｘ＝０．１〜０．３）であり；
（Ｄ）前記複合材料がナノ粒子を含み；
（Ｅ）前記ナノ粒子の表面における前記合金の構造が、
【数１３７】
2014525829.tif 000137
空間群の構造を有する非構造化部分、および
【数１３８】
2014525829.tif 000138
空間群の構造を有する構造化部分を含み；かつ
（Ｆ）Ｃが活性炭を含むか、または
（Ａ）
【数１３９】
2014525829.tif 000139
が白金（Ｐｔ）を含み；
（Ｂ）
【数１４０】
2014525829.tif 000140
が銅（Ｃｕ）を含み；
（Ｃ）
【数１４１】
2014525829.tif 000141
がパラジウム（Ｐｄ）を含み；
（Ｄ）前記合金中の白金（Ｐｔ）およびパラジウム（Ｐｄ）の全原子パーセントが、１０〜５０（（１−ａ）＝０．１〜０．５）であり；
（Ｆ）前記複合材料がナノ粒子を含み；
（Ｆ）前記ナノ粒子の表面における前記合金の構造が、
【数１４２】
2014525829.tif 000142
空間群の構造を有する非構造化部分、および
【数１４３】
2014525829.tif 000143
空間群の構造を有する構造化部分を含み；かつ
（Ｇ）Ｃが活性炭を含む、請求項３および１０〜１２のいずれか一項に記載の方法。
【請求項１６】
１つ以上の金属化が：
（ｉ）パラジウムめっき；
（ｉｉ）銅めっき；
（ｉｉｉ）白金めっき；
（ｉｖ）ルテニウムめっき；または
（ｖ）それらの組み合わせ、の１つ以上を含む、請求項２、３及び１０〜１５のいずれか一項に記載の方法。
【請求項１７】
酸素還元を触媒するための、請求項１及び４〜９のいずれか一項に記載の複合材料を使用する使用方法。
【請求項１８】
（ｉ）酸素還元を触媒すること；
（ｉｉ）水素酸化を触媒すること；または
（ｉｉｉ）１０ｐｐｍの一酸化炭素の存在下で、酸素還元を触媒し、水素酸化を触媒すること、
のいずれか１つに対して請求項１及び４〜９のいずれか一項に記載の複合材料を使用する使用方法。
【請求項１９】
メタノール酸化を触媒するための、請求項１及び４〜９のいずれか一項に記載の複合材料を使用する使用方法。
【請求項２０】
プロトン伝導性膜を含む燃料電池の、
（ｉ）カソード電極側で酸素還元を触媒すること；
（ｉｉ）アノード電極側での水素酸化；あるいは、
（ｉｉｉ）カソード電極側で酸素還元を触媒し、前記アノード電極側で水素酸化を触媒することに対して請求項１及び４〜９のいずれか一項に記載の複合材料を使用する使用方法。
【請求項２１】
プロトン伝導性膜有するメタノール型燃料電池の、
（ｉ）カソード電極側で酸素還元を触媒すること；
（ｉｉ）アノード電極側でのメタノール酸化；あるいは、
（ｉｉｉ）カソード電極側で酸素還元を触媒し、前記アノード電極側でメタノール酸化を触媒すること、に対して請求項１及び４〜９のいずれか一項に記載の複合材料を使用する使用方法。
【手続補正２】
【補正対象書類名】明細書
【補正対象項目名】発明の名称
【補正方法】変更
【補正の内容】
【発明の名称】電極触媒複合材料、同複合材料を製造する方法及び使用する方法